(57)【要約】  多種多様な共存物質を高濃度で含むフッ素含有排水に対しても、固液分離装置１基のみの簡便な装置によって排水基準である８ｍｇ／Ｌを十分に下回る高度な処理水質が得られ、更にランニングコストに大きく影響するリン酸化合物の添加量を極少化できるフッ素含有排水の処理方法を提供するため、フッ素含有排水にカルシウムを添加して前記排水中のフッ素をフッ化カルシウム不溶化物として固液分離するフッ素含有排水の処理方法において、前記排水中にカルシウムを添加し、生成する不溶性析出物を分離することなくリン酸化合物を含む薬剤を添加し、次いで塩基度が２０〜８０％のアルミニウム塩を添加する。
2017017833.tif 000002
【特許請求の範囲】
【請求項１】
フッ素含有排水にカルシウムを添加して前記排水中のフッ素をフッ化カルシウム不溶化物として固液分離するフッ素含有排水の処理方法において、
前記排水中にカルシウムを添加し、生成する不溶性析出物を分離することなくリン酸化合物を含む薬剤を添加し、次いで塩基度が２０〜８０％のアルミニウム塩を添加することを特徴とするフッ素含有排水の処理方法。
【請求項２】
前記リン酸化合物の添加後のｐＨが４〜９であり、前記アルミニウム塩の添加後のｐＨが５．５〜８である、請求項１に記載のフッ素含有排水の処理方法。
【請求項３】
前記リン酸化合物は、リンとして前記排水中にカルシウムを添加後の溶存フッ素量に対して１〜５倍質量が添加される請求項１又は２に記載のフッ素含有排水の処理方法。
【請求項４】
前記アルミニウム塩は、前記添加されるリン酸化合物に対して、Ｐ／Ａｌの質量比で０．２〜３．０の範囲で添加される請求項３に記載のフッ素含有排水の処理方法。
【請求項５】
前記アルミニウム塩は、前記添加されるリン酸化合物に対して、Ｐ／Ａｌの質量比で０．２〜０．８の範囲で添加される請求項４に記載のフッ素含有排水の処理方法。
【請求項６】
固液分離された汚泥は、Ｘ線回折において結晶フルオロアパタイトのピークを有さない請求項５に記載のフッ素含有排水の処理方法。
【請求項７】
フッ素含有排水にカルシウム化合物を作用させる反応槽Ａと、
前記反応槽Ａからの処理液にリン酸化合物を作用させる反応槽Ｂと、
前記反応槽Ｂからの処理液に塩基度が２０〜８０％のアルミニウム塩を作用させる反応槽Ｃと、
前記反応槽Ｃからの処理液を固液分離する機構と、
を備えるフッ素含有排水の処理装置。
【請求項８】
前記固液分離する機構は、前記反応槽Ｃからの処理液に高分子凝集剤を添加して凝集を行う凝集槽と、前記凝集槽からの混合液の固液分離を行う固液分離槽とを含む請求項７に記載のフッ素含有排水の処理装置。
【発明の詳細な説明】
【技術分野】
【０００１】
本発明は、フッ素含有排水の処理法として広く用いられている、カルシウムを添加してフッ素をフッ化カルシウムに転換して固液分離する処理方法及び処理装置に関する。
【背景技術】
【０００２】
フッ素は産業界で大量に使用されている物質であり、例えば半導体製造工場、液晶製造工場、金属表面処理工場、ステンレス製造工場、セラミックス製造工場などからフッ素含有排水が発生する。人体に対して有害な物質であり、水質汚濁防止法において、陸水域へ放流する場合は排水基準である８ｍｇ／Ｌ以下まで処理することが義務付けられている。【０００３】
従来、フッ素含有排水を処理する方法として、フッ素含有排水にカルシウム化合物を加え、フッ素を難溶性のフッ化カルシウム微粒子に転換してから固液分離する方法（カルシウム法という）が知られている。しかし、このカルシウム法では、フッ化カルシウムに転換し切れなかった１０〜２０ｍｇ／Ｌ程度のフッ素が溶存したまま残留し、処理水に流出する難点がある。したがって、排水基準を遵守するためには、カルシウム法の後段に高度処理設備を設置する必要があり、高度処理法としては、例えばアルミニウム塩を添加してから固液分離するアルミニウム法や、リン酸化合物を添加してから固液分離するフルオロアパタイト法などが知られている。【０００４】
アルミニウム法は、アルミニウムイオンとアルカリとが反応して生成する水酸化アルミニウム（Ａｌ（ＯＨ）３）の不溶性析出物に、溶存しているフッ素が吸着または共沈等により取り込まれる性質を利用したものである。アルミニウム塩としては硫酸バンド（硫酸アルミニウムの一般名称）やポリ塩化アルミニウム（ＰＡＣ）が広く用いられている。【０００５】
ＰＡＣは、硫酸バンドと比較し除濁効果すなわち懸濁物質（ＳＳ）の捕捉効果が大きく、また低水温下でも凝集性能が優れる等の特徴がある。しかし溶存フッ素を捕捉する能力は両者でほとんど差はないため、フッ素排水処理にはどちらも広く用いられている。【０００６】
アルミニウム法は、アルミニウム塩が安価であること、ならびにアルミニウム添加量を増やすほどフッ素濃度が確実に低下することから、高度処理法として広く採用されている。【０００７】
一方フルオロアパタイト法は、カルシウム、リン酸及びフッ素が反応することで、フッ化カルシウムよりも溶解度が低いフルオロアパタイト（Ｃａ５（ＰＯ４）３Ｆ）を生成させるものである。高価なリン酸化合物の添加が必要となるが、高度処理設備にはカルシウム法からの余剰カルシウムが流入するため、そのカルシウムを有効に利用することができる（例えば特許文献１参照）。【０００８】
フルオロアパタイト法は、その化学式から、最低でも除去フッ素量の３倍当量（約５倍質量）のリンを必要とするが、実際にはフルオロアパタイト以外のリン酸カルシウムが同時に生成することから、反応当量を大きく上回るリンを添加する必要がある。リン酸化合物の価格はアルミニウム塩の約１０倍であり、ランニングコストが非常に高いことから高度処理法としてフルオロアパタイト法が採用されるケースは少ない。【０００９】
上述の３つの処理法において、固液分離は沈殿分離法で行われることが最も多い。沈殿分離には長時間の滞留が必要で、沈殿槽は比較的大きい装置となる。このため、設置可能スペースが狭い場所では、装置コストは高いものの膜分離法が適用されることもある。このカルシウム法の後段にアルミニウム法またはフルオロアパタイト法の直列２段処理を行う場合、固液分離装置が２基、すなわち、固液分離についても２段処理が必要になることを意味する。【００１０】
ところでカルシウム法において、カルシウム化合物を添加してから固液分離するまでの間にアルミニウム塩を添加することにより、固液分離装置１つで直列２段処理と同様の処理性が得られるかと言えば、そうではない。その理由は、フッ化カルシウムが存在する条件下でアルミニウムを添加すると、アルミニウムとフッ化カルシウムとの相互作用の影響によりフッ化カルシウムの再溶解が起こり、処理水質が不安定となるためである。すなわちアルミニウム塩によるフッ素処理性能を十分に発現させるためには、カルシウム法で生成したフッ化カルシウム微粒子を固液分離した後に、アルミニウム塩を添加する必要があることから、広大な面積または高コストの固液分離装置を２基設置せざるを得ないという課題があった。なお、カルシウム法でアルミニウム塩が使用されるケースはあるが、これはフッ素処理性能よりも、生成した析出物の凝集性能の向上を主目的としたものである。従ってカルシウム法で用いられるアルミニウム塩は、アルミニウム法で用いられるアルミニウム塩のように、溶存しているフッ素の不溶化にはほとんど寄与しない。【００１１】
また、カルシウム法において、カルシウム化合物を添加してから固液分離するまでの間にリン酸化合物を添加することにより、固液分離装置１つで直列２段処理と同様の処理性が得られるかと言えば、そうではない。その理由は、フッ化カルシウムの存在下でフルオロアパタイトが生成すると、溶存フッ素濃度が低下するため、いったん生成したフッ化カルシウムが再溶解する方向に平衡が移動するためと考えられる。従って、アルミニウム法と同様にフッ化カルシウムを分離除去してからリン酸化合物を添加しないと処理効果が十分に発現しないことから、実際には直列２段処理とし、２段目でフルオロアパタイト法が適用されるケースが多い。【００１２】
ところで、１段処理で高度な処理水質を得るための方法は以前から検討されている。特許文献２に記載の方法は、カルシウム法においてアルミニウムのフッ素処理効果を発現させるため、予めアルミニウム塩を中和してから添加するものである。しかし、処理水フッ素濃度が約２０ｍｇ／Ｌから１０〜１５ｍｇ／Ｌに改善する程度であり、８ｍｇ／Ｌを安定して下回る性能を得ることは出来ない。【００１３】
またリン酸化合物を用いる方法として、カルシウムを添加した後、固液分離するまでの間にリン酸化合物を添加する方法が開示されている。特許文献３に記載の方法は、比較的高濃度のフッ素含有排水を１段処理で数ｍｇ／Ｌ以下まで処理できる特徴を有している。しかしながら上述したように、フッ化カルシウム存在下においてはフルオロアパタイトによる処理効果は十分ではなく、リン酸化合物をリンとして数百ｍｇ／Ｌ程度を添加する必要があるため、ランニングコストが高額となる課題があった。【００１４】
またリン酸化合物とアルミニウム塩とを併用する方法も開示されている。特許文献４に記載の方法は、４００ｍｇ／Ｌのフッ素を含む半導体工場排水を２．９ｍｇ／Ｌまで処理できるが、後述するように、排水の種類が異なると効果が十分ではないという課題がある。
【先行技術文献】
【特許文献】
【００１５】
【特許文献１】特開昭６２−１２５８９４号公報
【特許文献２】特開２０００−１４０８６３号公報
【特許文献３】特開２００２−３７００９３号公報
【特許文献４】特開昭５５−３８０２号公報
【発明の概要】
【発明が解決しようとする課題】
【００１６】
本発明の目的は、多種多様な共存物質を高濃度で含むフッ素含有排水に対しても、固液分離装置１基のみの簡便な装置によって排水基準である８ｍｇ／Ｌを十分に下回る高度な処理水質が得られ、更にランニングコストに大きく影響するリン酸化合物の添加量を極少化できるフッ素含有排水の処理方法を提供することにある。
【課題を解決するための手段】
【００１７】
発明者らは、フッ素含有排水のカルシウム法について鋭意検討を進めた結果、以下の新たな知見を得た。すなわちフッ素含有排水にカルシウム化合物を添加してフッ化カルシウムを生成させた状態において、リン酸化合物を含む薬剤を添加し、次いで塩基度が２０〜８０％のアルミニウム塩を添加することにより、多種多様な共存物質を含む排水であっても、排水基準である８ｍｇ／Ｌを確実に下回るフッ素濃度まで処理できることを見出し、本発明を完成させるに至った。【００１８】
以上の知見に基づいて本発明はなされたものであって、本発明に係わるフッ素含有排水の処理方法は、フッ素含有排水にカルシウムを添加して前記排水中のフッ素をフッ化カルシウム不溶化物として固液分離するフッ素含有排水の処理方法において、前記排水中にカルシウムを添加し、生成する不溶性析出物を分離することなくリン酸化合物を含む薬剤を添加し、次いで塩基度が２０〜８０％のアルミニウム塩を添加することを特徴とする。【００１９】
また、本発明に係わるフッ素含有排水の処理方法は、前記リン酸化合物の添加後のｐＨが４〜９であり、前記アルミニウム塩の添加後のｐＨが５．５〜８であることが好ましい。
また、前記リン酸化合物は、リンとして前記排水中にカルシウムを添加後の溶存フッ素量に対して１〜５倍質量が添加されることが好ましく、前記アルミニウム塩は、前記添加されるリン酸化合物に対して、Ｐ／Ａｌの質量比で０．２〜３．０の範囲で添加されることが好ましい。
さらに、固液分離された汚泥は、Ｘ線回折において結晶フルオロアパタイトのピークを有さないことが好ましい。【００２０】
また、本発明に係わるフッ素含有排水の処理装置は、フッ素含有排水にカルシウム化合物を作用させる反応槽Ａと、前記反応槽Ａからの処理液にリン酸化合物を作用させる反応槽Ｂと、前記反応槽Ｂからの処理液に塩基度が２０〜８０％のアルミニウム塩を作用させる反応槽Ｃと、前記反応槽Ｃからの処理液を固液分離する機構と、を備える。
【発明の効果】
【００２１】
本発明のフッ素含有排水の処理方法によれば、多種多様な共存物質を高濃度で含むフッ素含有排水であっても、より少量なリン酸化合物の使用量かつ固液分離装置が１基の簡便な処理装置によって、フッ素濃度を確実に８ｍｇ／Ｌ以下まで処理することができる。
【図面の簡単な説明】
【００２２】
【図１】本発明のフッ素含有排水の実施形態を示した装置及び工程説明図である。
【図２】実施例１及び比較例３で得られた不溶性析出物のＸ線回折測定結果である。
【図３】実施例２、３の処理水フッ素濃度の測定結果である。
【図４】比較例８，９の処理水フッ素濃度の測定結果である。
【図５】アルミニウム塩の塩基度と処理水フッ素濃度との関係を示すグラフである。
【図６】実施例５、６の処理水フッ素濃度の測定結果である。
【発明を実施するための形態】
【００２３】
以下、本発明の実施の形態を、図面を用いて更に詳細に説明する。
【００２４】
図１は本発明の実施形態を示した装置及び工程説明図である。この実施形態におけるフッ素含有排水の処理装置は、反応槽Ａ１０と、反応槽Ｂ２０と、反応槽Ｃ３０と、凝集槽４０と、沈殿槽５０とを含んで構成されている。
【００２５】
反応槽Ａ１０にはフッ素含有排水１が導入されるとともに、カルシウム２、及び必要に応じて硫酸、塩酸、苛性ソーダ、消石灰などのｐＨ調整剤３を添加して撹拌混合する。反応槽Ａ１０ではフッ化カルシウムの微粒子が生成する。
【００２６】
次に、反応槽Ａ１０からの処理水に反応槽Ｂ２０において、リン酸化合物を含む薬剤４を添加して撹拌混合する。ここでは、反応槽Ａ１０で添加したカルシウム２のうち、フッ素と反応しなかった余剰カルシウムとフッ素、リン酸とが反応し、フルオロアパタイトが生成する。ここではフッ化カルシウムが再溶解することにより、溶存フッ素濃度はさほど低下しない。
【００２７】
ここで用いられるリン酸化合物とは、液中でカルシウム及びフッ素と反応してフルオロアパタイトを形成できるものであればよく、例えばリン酸やリン酸塩が挙げられる。またリン酸イオンを含有する物質以外に、亜リン酸や次亜リン酸とその塩類のような低酸化状態のリンを添加し、酸化剤を添加して反応槽Ｂ２０内でリン酸イオンを生成させても良い。
【００２８】
ここで添加すべきリン酸化合物の量は、反応槽Ａ１０でカルシウムと反応しなかった溶存フッ素濃度に大きく依存する。溶存フッ素濃度が１０〜２０ｍｇ／Ｌであれば、その１〜２倍質量のリンを添加することで８ｍｇ／Ｌを大きく下回る４ｍｇ／Ｌ程度までフッ素を処理することができる。また２〜５倍質量のリンを添加すれば、１ｍｇ／Ｌ程度まで処理することができる。
【００２９】
反応槽Ｂ２０におけるｐＨは、フルオロアパタイトの生成に適した範囲に調整するのが望ましく、具体的にはｐＨ４〜９であることが望ましい。
【００３０】
次に反応槽Ｃ３０において、塩基度が２０〜８０％のアルミニウム塩５を添加する。塩基度とは、アルミニウム塩のアルカリ含有量を表す数値であって、ＰＡＣすなわちＡｌ２（ＯＨ）ｎＣｌ６−ｎを例とすれば、塩基度はｎ／６×１００（％）で計算される。市販のＰＡＣは塩基度５０％前後、すなわちＯＨ−がＡｌの１．５倍モル前後含まれているものが代表的であるが、塩基度の異なるものも販売されている。また硫酸バンドや塩化アルミニウムの塩基度は０％である。ＰＡＣ以外の本発明の範囲に相当するアルミニウム塩５は、塩基度０％のアルミニウム塩にＮａＯＨなどのアルカリを所定量添加するか、または塩基度が高いＰＡＣにＨＣｌなどの酸を所定量添加することで製造できる。
【００３１】
アルミニウム塩５の添加量は、求められる処理水フッ素濃度とリン濃度によって決定され、Ｐ／Ａｌの質量比（Ｐ／Ａｌ比）で０．２〜３．０が好ましく、０．５〜１．０がより好ましい。Ｐ／Ａｌ比が小さいと処理水へのリン流出量が少なくなるが、フッ素処理性能が低下する。一方Ｐ／Ａｌ比を大きくするとフッ素処理性能は向上するが、処理水へのリン流出量が多くなり、また高価なリン使用量が増加する。
【００３２】
反応槽Ｃ３０においては、いったん生成したフルオロアパタイトが消失する。アルミニウムはリン酸と反応してアモルファスなリン酸アルミニウム（ＡｌＰＯ４）を生成するため、フルオロアパタイト中のリン酸イオンが引き抜かれることで溶解するものと考えられる。またリン酸アルミニウム生成の当量以上のアルミニウムを添加すれば、フルオロアパタイトのほぼ全てが消失すると共に、アルミニウムの一部は水酸化アルミニウムも形成すると考えられる。
【００３３】
ところで、リン酸アルミニウム自体にはフッ素を捕捉する能力はほとんどない。また水酸化アルミニウムのフッ素捕捉能力は、塩基度や種類の違ってもほとんど差はない。従来の技術常識から考えれば、フッ素処理能力のあるフルオロアパタイトが消失し、またフッ素処理能力のないリン酸アルミニウムが生成した状態においては、フッ素処理能力が発現するとは到底予測出来るものではない。
【００３４】
本発明者らは、従来の技術常識が及ばない範囲も含め、フッ素とカルシウム、リン酸化合物、及びアルミニウム塩との反応を詳細に検討した結果、意外なことに、反応槽Ｃ３０においてフッ素の処理反応が急速に進行することを見出した。すなわち、本来フッ素捕捉能力のないリン酸アルミニウム、ならびにフッ化カルシウムとの相互作用によりフッ素の不溶化にはほとんど寄与しないはずの水酸化アルミニウムは、反応槽Ａ１０、反応槽Ｂ２０の工程を経た後においては、特異的にフッ素の処理能力が発現することを見出した。
【００３５】
また硫酸バンドとＰＡＣとでは本来、生成する水酸化アルミニウムのフッ素捕捉能力にほとんど差がないにも関わらず、反応槽Ａ１０、反応槽Ｂ２０の工程を経た後においては、意外にも、添加するアルミニウム塩の塩基度に大きく影響を受けること、ならびに単に塩基度が高い方が良いという訳ではなく、効果的となる範囲が存在することを見出し、本発明を完成させるに至ったものである。
【００３６】
反応槽Ｃ３０におけるｐＨは、リン酸アルミニウム及び水酸化アルミニウムの生成に適した範囲に調整するのが望ましく、具体的にはｐＨ５．５〜８であることが望ましい。
【００３７】
次に凝集槽４０において高分子凝集剤６が添加され、不溶性析出物が凝集して粒子が粗大化した状態となる。
【００３８】
次に、凝集槽４０からの混合液を沈殿槽５０で静置することにより、上澄水７と汚泥８とに分離され、上澄水７が処理水９となる。汚泥８は沈殿槽５０の底部から引き抜かれ、必要に応じて脱水処理などを行い減容化される。なお、固液分離の機構としては、凝集槽４０と沈殿槽５０の代わりに膜処理装置を用いることもできる。
【実施例】
【００３９】
まず実験に用いた塩基度の異なるアルミニウム塩を準備した。
・硫酸バンド：          大明化学工業（株）製水道用硫酸アルミニウム
塩基度０％
・ＰＡＣ：              大明化学工業（株）製タイパック
塩基度５３％
・高塩基度ＰＡＣ：      大明化学工業（株）製タイパック６０１０
塩基度６１％
・超高塩基度ＰＡＣ：    大明化学工業（株）製アルファイン８３
塩基度８３％
・塩基度20％硫酸バンド：大明化学工業（株）製水道用硫酸アルミニウム
の希薄溶液に、アルミニウムの０．６倍モルの
ＮａＯＨを加え、更に純水を添加しアルミニウ
ム濃度を１，０００ｍｇ／Ｌに調整したもの。
・塩基度20％ＰＡＣ：    大明化学工業（株）製タイパックの希薄溶液
に、アルミニウムの１．０倍モルのＨＣｌを
加え、更に純水を添加しアルミニウム濃度を
１，０００ｍｇ／Ｌに調整したもの。【００４０】
実施例及び比較例の実験には、廃棄物から貴金属をリサイクルする工程から発生するフッ素濃度１，１００ｍｇ／Ｌの排水を用いた。水質分析結果を表１に示す。廃棄物由来の物質が溶存しており、導電率が非常に高く、測定した項目以外の物質も高濃度で含有するものである。【００４１】
【表１】
2017017833.tif 000003
【００４２】
（比較例１）
図１のフロー図に準拠したビーカー実験を行った。排水に消石灰をカルシウムとして１，４００ｍｇ／Ｌとなるよう加え、硫酸でｐＨ６．５±０．５に調整して３０分撹拌した。５Ａのろ紙でろ過し、不溶性析出物を除去して処理水を得、処理水フッ素濃度を測定した。【００４３】
（比較例２）
比較例１のろ過直前の段階で、アルミニウム塩として硫酸バンドまたはＰＡＣをアルミニウムとして５０ｍｇ／Ｌ添加し、ＮａＯＨでｐＨ６．５±０．５に維持しながら３０分撹拌する操作を加えた以外は比較例１と同じ操作を行い、処理水フッ素濃度を測定した。【００４４】
（比較例３）
比較例１のろ過直前の段階で、リン酸をリンとして４０ｍｇ／Ｌ添加し、ＮａＯＨでｐＨ６．５±０．５に維持しながら３０分撹拌する操作を加えた以外は比較例１と同じ操作を行い、処理水フッ素濃度を測定した。またろ過して得られた不溶性析出物のＸ線回折測定を行った。【００４５】
（比較例４）
比較例３のろ過直前の段階で、アルミニウム塩として硫酸バンドをアルミニウムとして５０ｍｇ／Ｌ添加し、ＮａＯＨでｐＨ６．５±０．５に維持しながら３０分撹拌する操作を加えた以外は比較例３と同じ操作を行い、処理水フッ素濃度を測定した。【００４６】
（実施例１）
比較例４において、硫酸バンドの代わりに塩基度５３％ＰＡＣを用いた以外は比較例４と同じ操作を行い、処理水フッ素濃度を測定した。またろ過して得られた不溶性析出物のＸ線回折測定を行った。更に、リン酸の添加直前、ＰＡＣの添加直前、及びＰＡＣを添加しＮａＯＨでｐＨ調整してから３０分経過後の液体を５Ａのろ紙でろ過して不溶性析出物を除去し、溶存しているフッ素、リン酸態リン、アルミニウムの濃度を測定した。【００４７】
（比較例５）
実施例１において、リン酸の添加を消石灰の添加と同時に行い、硫酸でｐＨ６．５±０．５に調整してから３０分間撹拌した以外は実施例１と同じ操作を行い、処理水フッ素濃度を測定した。【００４８】
（比較例６）
実施例１において、ＰＡＣの添加をリン酸の添加と同時に行い、ＮａＯＨでｐＨ６．５±０．５に調整してから３０分間撹拌した以外は実施例１と同じ操作を行い、処理水フッ素濃度を測定した。【００４９】
（比較例７）
実施例１において、リン酸とＰＡＣの添加順序を逆とした以外は実施例１と同じ操作を行い、処理水フッ素濃度を測定した。【００５０】
実施例１および比較例１〜７の処理条件と処理水フッ素濃度の測定結果を表２に示す。また実施例１、比較例３の沈殿物（汚泥）のＸ線回折測定結果を図２に示す。更に、実施例１のうち各反応段階で測定した溶存フッ素、リン酸態リン、アルミニウム濃度を表３に示す。表２によれば、フッ素処理性能を向上させるためには薬品の添加順序が重要であり、カルシウム→リン酸→アルミニウムの順に添加するのが効果的であること、ならびにこの順序で薬品を添加する場合であっても、アルミニウム塩として硫酸バンドよりもＰＡＣを使用した方が効果的であることが分かる。【００５１】
【表２】
2017017833.tif 000004
【００５２】
また図２と表３によれば、実施例１において、リン酸の添加後に溶存フッ素とリン酸の一部がフルオロアパタイトを生成するが、その後ＰＡＣの添加によりフルオロアパタイトが消失するとともに、溶存フッ素とリン酸イオンの濃度が大きく低下していることが分かる。また、溶存Ａｌ濃度が変化していないことから、添加したアルミニウムの全量が不溶化しているといえる。それにも関わらず、実施例１のＸ線回折測定では比較例３に見られるような結晶フルオロアパタイトのピークを有さず、フッ化カルシウムのピークだけしか検出されなかった。また、実施例１ではリン酸アルミニウム生成の当量以上、すなわち、Ｐ／Ａｌ（質量比）が０．８７以下の０．８でアルミニウムを添加している。以上のことから、フルオロアパタイトの消失後、非晶性の物質であるリン酸アルミニウムと水酸化アルミニウムの混合物が生成すると同時に溶存フッ素が不溶化していると認められる。【００５３】
【表３】
2017017833.tif 000005
【００５４】
（実施例２）
実施例１において、リン酸とＰＡＣの添加比率をＰ／Ａｌ＝０．８（質量比）で固定し、添加量を増減させた以外は実施例１と同じ操作を行い、処理水フッ素濃度を測定した。【００５５】
（実施例３）
実施例２において、リン酸の代わりにリン酸水素二ナトリウムを用いた以外は実施例２と同じ操作を行い、処理水フッ素濃度を測定した。なおリン酸水素二ナトリウムを添加してもｐＨはほとんど変化せず、３０分間ｐＨ６．５±０．５の範囲であったためＮａＯＨは添加しなかった。【００５６】
実施例２、３の処理水フッ素濃度の測定結果を図３に示す。あたかも高度処理で適用するアルミニウム法のように、リン酸とＰＡＣの添加量を増やすほど処理水フッ素濃度が低下する傾向が認められる。【００５７】
（比較例８）
水酸化アルミニウムによる溶存フッ素の捕捉能力に関して、硫酸バンドとＰＡＣとで差があるかどうかの確認実験を行った。すなわち、フッ化ナトリウム試薬を純水に溶解させ、比較例１の処理水フッ素濃度と同じ１４ｍｇ／Ｌになるよう調整した模擬排水に、硫酸バンドまたはＰＡＣをアルミニウムとして２０〜８０ｍｇ／Ｌ添加し、ＮａＯＨでｐＨ６．５±０．５に調整して３０分撹拌した。５Ａのろ紙でろ過し、不溶性析出物を除去して処理水を得、処理水フッ素濃度を測定した。【００５８】
（比較例９）
リン酸アルミニウムと水酸化アルミニウムの混合物が有する溶存フッ素の捕捉能力を確認する実験を行った。すなわち比較例８の模擬排水を用い、リン酸とＰＡＣの添加量比率をＰ／Ａｌ＝０．８（質量比）で固定してリン酸とＰＡＣの添加量を変化させた。ＮａＯＨでｐＨ６．５±０．５に調整して３０分撹拌した後、５Ａのろ紙でろ過して不溶性析出物を除去して処理水を得、処理水フッ素濃度を測定した。【００５９】
比較例８、９の処理水フッ素濃度を図４に示す。比較例８の結果から、アルミニウム塩が水酸化アルミニウムを生成することで生ずるフッ素処理効果は、塩基度の異なる硫酸バンドとＰＡＣとでほとんど差がないことが分かる。また比較例９の結果から、リン酸アルミニウムが共存するとフッ素の処理効果が大きく低下したことから、リン酸アルミニウム自体はフッ素を捕捉する能力は非常に低いと認められる。【００６０】
（実施例４）
アルミニウム塩として種々の塩基度のアルミニウム塩を用いた以外は実施例１と同じ操作を行い、処理水フッ素濃度を測定した。実施例１、比較例４の結果と合わせて表４に示す。また、図５に塩基度と処理水フッ素濃度との関係をグラフ化して示す。【００６１】
【表４】
2017017833.tif 000006
【００６２】
表４によれば、塩基度を２０％に調整したアルミニウム塩において、硫酸バンドとＰＡＣとでフッ素処理性に差がないことから、フッ素処理性能はアルミニウム以外の共存成分の影響ではなく塩基度の影響を大きく受けることが分かる。また、図５から、塩基度が２０％〜８０％程度の範囲であれば、排水基準８ｍｇ／Ｌを十分に下回る５ｍｇ／Ｌ以下のフッ素濃度まで処理することが可能であることが分かる。【００６３】
（実施例５）
実施例１において、リン酸添加後のｐＨを３〜９に設定した以外は実施例１と同じ操作を行い、処理水フッ素濃度を測定した。【００６４】
（実施例６）
実施例１において、ＰＡＣ添加後のｐＨを４．５〜９に設定した以外は実施例１と同じ操作を行い、処理水フッ素濃度を測定した。【００６５】
実施例５、６の結果を図６に示す。リン酸添加後のｐＨは４．５〜８、ＰＡＣ添加後のｐＨは５．５〜８に調整することが効果的であることが分かる。
【符号の説明】
【００６６】
１  フッ素含有排水
２  カルシウム
３  ｐＨ調整剤
４  リン酸化合物を含む薬剤
５  塩基度２０％〜８０％のアルミニウム塩
６  高分子凝集剤
７  上澄水
８．汚泥
９．処理水
１０．反応槽Ａ
２０．反応槽Ｂ
３０．反応槽Ｃ
４０．凝集槽
５０．沈殿槽
【図１】
2017017833.tif 000007
【図２】
2017017833.tif 000008
【図３】
2017017833.tif 000009
【図４】
2017017833.tif 000010
【図５】
2017017833.tif 000011
【図６】
2017017833.tif 000012
【国際調査報告】
2017017833.tif 000013
2017017833.tif 000014
2017017833.tif 000015
2017017833.tif 000016